(57)【要約】本発明は、負極活物質としてＳｉ、ＳｉＣ、ＳｉＯx（０＜ｘ＜２）、Ｓｎ、ＳｎＯ2、Ｓｂ、及びＧｅからなる群より選択された一種または二種以上の混合物を使用する場合に発生するサイクル初期の容量減少を改善するために、正極活物質中にＬｉ2ＮｉＯ2を含ませたリチウム二次電池に関し、本発明によるリチウム二次電池は、電池容量の増加とともに、サイクル初期の容量維持率の減少が著しく改善されたことが確認された。【選択図】      図１
2015536541.tif 000002
【特許請求の範囲】
【請求項１】
リチウム二次電池であって、
正極と、負極と、及び分離膜とを備えてなり、
正極活物質が、Ｌｉ2ＮｉＯ2化合物を含んでなり、
負極活物質が、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物を含むことを特徴とする、リチウム二次電池。
【請求項２】
前記Ｌｉ2ＮｉＯ2化合物が、前記正極活物質中において、１〜１０重量％の量で含まれることを特徴とする、請求項１に記載のリチウム二次電池。
【請求項３】
前記Ｓｉ、ＳｉＣ、ＳｉＯx（０＜ｘ＜２）、Ｓｎ、ＳｎＯ2、Ｓｂ及、びＧｅからなる群より選択された一種または二種以上の混合物が、前記負極活物質中において、１〜３０重量％の量で含まれることを特徴とする、請求項１に記載のリチウム二次電池。
【請求項４】
前記正極活物質が、Ｌｉ2ＮｉＯ2の外に、ＬｉxＣｏＯ2（０．５＜ｘ＜１．３）、ＬｉxＮｉＯ2（０．５＜ｘ＜１．３）、ＬｉxＭｎＯ2（０．５＜ｘ＜１．３）、ＬｉxＭｎ2Ｏ4（０．５＜ｘ＜１．３）、Ｌｉx（ＮｉaＣｏbＭｎc）Ｏ2（０．５＜ｘ＜１．３、０＜ａ＜１、０＜ｂ＜１、０＜ｃ＜１、ａ＋ｂ＋ｃ＝１）、ＬｉxＮｉ1-yＣｏyＯ2（０．５＜ｘ＜１．３、０＜ｙ＜１）、ＬｉxＣｏ1-yＭｎyＯ2（０．５＜ｘ＜１．３、０≦ｙ＜１）、ＬｉxＮｉ1-yＭｎyＯ2（０．５＜ｘ＜１．３、０≦ｙ＜１）、Ｌｉx（ＮｉaＣｏbＭｎc）Ｏ4（０．５＜ｘ＜１．３、０＜ａ＜２、０＜ｂ＜２、０＜ｃ＜２、ａ＋ｂ＋ｃ＝２）、ＬｉxＭｎ2-zＮｉzＯ4（０．５＜ｘ＜１．３、０＜ｚ＜２）、ＬｉxＭｎ2-zＣｏzＯ4（０．５＜ｘ＜１．３、０＜ｚ＜２）、ＬｉxＣｏＰＯ4（０．５＜ｘ＜１．３）、及びＬｉxＦｅＰＯ4（０．５＜ｘ＜１．３）からなる群より選択される何れか一種又は二種以上の混合物を含むことを特徴とする、請求項１に記載のリチウム二次電池。
【請求項５】
前記負極活物質が、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物の外に、軟質炭素、硬質炭素、天然黒鉛、キッシュ黒鉛、熱分解炭素、液晶ピッチ系炭素繊維、炭素微小球体、液晶ピッチ、石油系コークス及び石炭系コークスからなる群より選択される何れか一種または二種以上の混合物を含むことを特徴とする、請求項１に記載のリチウム二次電池。
【請求項６】
５０サイクル後の容量維持率が、９０％以上であることを特徴とする、請求項１に記載のリチウム二次電池。
【発明の詳細な説明】
【技術分野】
【０００１】
本発明は、高容量リチウム二次電池用正極添加剤に関し、より詳しくは、負極活物質として非カーボン系物質を使用する場合に発生するサイクル初期の容量維持率の減少を改善するために、正極中にＬｉ2ＮｉＯ2を含ませたリチウム二次電池に関する。
【０００２】
本願は、２０１３年９月５日出願の韓国特許出願第１０−２０１３−０１０６７４６号、２０１４年９月３日出願の韓国特許出願第１０−２０１４−０１１６８９４に基づく優先権を主張し、該当出願の明細書及び図面に開示された内容は、すべて本願に援用される。
【背景技術】
【０００３】
近年、エネルギー貯蔵技術に対する関心が高まりつつある。携帯電話、カムコーダ、及びノートパソコン、さらには電気自動車のエネルギーまで適用分野が拡がるとともに、このような電子機器の電源として使用される電池の高エネルギー密度に対する要求が高まっている。リチウム二次電池はこのような要求を最も満足できる電池であって、現在これに対する研究が活発に行われている。
【０００４】
現在使用されている二次電池のうち１９９０年代の初めに開発されたリチウム二次電池は、リチウムイオンを吸蔵及び放出することができる炭素材などの負極、リチウム含有酸化物などからなる正極、及び混合有機溶媒に適量のリチウム塩が溶解された非水電解液から構成されている。
【０００５】
リチウム二次電池の負極活物質としては、リチウムの挿入／脱離が可能な人造黒鉛、天然黒鉛、ハードカーボンを含む多様な形態の炭素系材料が使用されてきた。前記炭素系物質のうち黒鉛は、リチウムに対する放電電圧が−０．２Ｖで低く、これを負極活物質として使用した電池は３．６Ｖの高い放電電圧を示す。したがって、前記黒鉛活物質は、リチウム電池のエネルギー密度の面で利点を提供し、優れた可逆性でリチウム二次電池の長寿命を保証するため、最も広く使用されている。しかし、黒鉛活物質は、極板を製造するときに黒鉛の密度（理論密度２．２ｇ／ｃｃ）が低く、極板の単位体積当りのエネルギー密度の面では容量が低いという問題点があり、高い放電電圧では使用される有機電解質との副反応が起き易く、電池の誤動作及び過充電などによる発火または爆発の恐れがある。
【０００６】
近年、リチウム二次電池の使用が広がるにつれて、高温や低温環境など苛酷な環境下でも優れた性能を維持することができ、高電圧でも安全な充電が可能なリチウム二次電池に対する需要が次第に増加している。
【０００７】
尚、カーボン系負極活物質をシリコン酸化物系化合物などの非カーボン系物質に変更することで、リチウム二次電池の容量特性を改善することができる。しかし、シリコン酸化物系化合物などのいくつかの負極材は非可逆性であるため、一次充電時にリチウムイオンを吸収した後、後続の放電過程で約２０％のリチウムイオンを放出することができないという短所を有する。したがって、一次充電に使用された正極活物質の約２０％が、一次充電以降の充放電に関与できなくなり、結局はリチウム二次電池の効率が低下する結果になる。
【０００８】
したがって、カーボン系物質とシリコン系物質とからなるナノ粒子複合体を製造し、負極活物質として使用するための研究が行われた。このようなナノ粒子複合体では、カーボン系物質が電気的伝導体としての役割をするため、電池の容量維持率をある程度向上させることができる。しかし、比較的に優れた容量維持率を得るためには、複合体におけるカーボン系物質の含量が５０重量％を越える過量でなければならないため、容量自体が低下する問題があり、このようにカーボン系物質を過量で含ませても、５０サイクル後の容量が１５００ｍＡｈ／ｇ未満に低下する問題がある。
したがって、非カーボン系負極材を使用するとき、サイクル初期に発生する容量維持率の減少が改善されたリチウム二次電池を開発する必要がある。
【発明の概要】
【０００９】
したがって、本発明が解決しようとする課題は、非カーボン系負極材を使用するときに発生するサイクル初期の容量維持率の減少を改善したリチウム二次電池を提供することをその目的とする。
【００１０】
そのため、本発明では、初回充電時に負極にリチウムを十分供給することで、以降のサイクルにおいて負極で消耗されるリチウムを補充することができるリチウム二次電池を提供することをその目的とする。
【００１１】
本発明の一態様によれば、正極、負極、及び分離膜を含むリチウム二次電池において、正極活物質はＬｉ2ＮｉＯ2化合物を含み、負極活物質はＳｉ、ＳｉＣ、ＳｉＯx（０＜ｘ＜２）、Ｓｎ、ＳｎＯ2、Ｓｂ、及びＧｅからなる群より選択された一種または二種以上の混合物を含むことを特徴とするリチウム二次電池が提供される。
前記Ｌｉ2ＮｉＯ2化合物は、正極活物質中に１〜１０重量％の量で含まれ得る。
【００１２】
前記Ｓｉ、ＳｉＣ、ＳｉＯx（０＜ｘ＜２）、Ｓｎ、ＳｎＯ2、Ｓｂ、及びＧｅからなる群より選択された一種または二種以上の混合物は、負極活物質中に１〜３０重量％の量で含まれ得る。
【００１３】
前記正極活物質はＬｉ2ＮｉＯ2の外に、ＬｉxＣｏＯ2（０．５＜ｘ＜１．３）、ＬｉxＮｉＯ2（０．５＜ｘ＜１．３）、ＬｉxＭｎＯ2（０．５＜ｘ＜１．３）、ＬｉxＭｎ2Ｏ4（０．５＜ｘ＜１．３）、Ｌｉx（ＮｉaＣｏbＭｎc）Ｏ2（０．５＜ｘ＜１．３、０＜ａ＜１、０＜ｂ＜１、０＜ｃ＜１、ａ＋ｂ＋ｃ＝１）、ＬｉxＮｉ1-yＣｏyＯ2（０．５＜ｘ＜１．３、０＜ｙ＜１）、ＬｉxＣｏ1-yＭｎyＯ2（０．５＜ｘ＜１．３、０≦ｙ＜１）、ＬｉxＮｉ1-yＭｎyＯ2（０．５＜ｘ＜１．３、０≦ｙ＜１）、Ｌｉx（ＮｉaＣｏbＭｎc）Ｏ4（０．５＜ｘ＜１．３、０＜ａ＜２、０＜ｂ＜２、０＜ｃ＜２、ａ＋ｂ＋ｃ＝２）、ＬｉxＭｎ2-zＮｉzＯ4（０．５＜ｘ＜１．３、０＜ｚ＜２）、ＬｉxＭｎ2-zＣｏzＯ4（０．５＜ｘ＜１．３、０＜ｚ＜２）、ＬｉxＣｏＰＯ4（０．５＜ｘ＜１．３）、及びＬｉxＦｅＰＯ4（０．５＜ｘ＜１．３）からなる群より選択されるいずれか一つまたはこれらのうち二種以上の混合物を含むことができる。
【００１４】
前記負極活物質は、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物の外に、軟質炭素（ｓｏｆｔ ｃａｒｂｏｎ）、硬質炭素（ｈａｒｄ ｃａｒｂｏｎ）、天然黒鉛、キッシュ黒鉛（Ｋｉｓｈ ｇｒａｐｈｉｔｅ）、熱分解炭素（ｐｙｒｏｌｙｔｉｃ ｃａｒｂｏｎ）、液晶ピッチ系炭素繊維（ｍｅｓｏｐｈａｓｅ ｐｉｔｃｈ ｂａｓｅｄ ｃａｒｂｏｎ ｆｉｂｅｒ）、炭素微小球体（ｍｅｓｏ‐ｃａｒｂｏｎ ｍｉｃｒｏｂｅａｄｓ）、液晶ピッチ（Ｍｅｓｏｐｈａｓｅ ｐｉｔｃｈｅｓ）、石油系コークス（ｐｅｔｒｏｌｅｕｍ ｄｅｒｉｖｅｄ ｃｏｋｅｓ）、及び石炭系コークス（ｃｏａｌ ｔａｒ ｐｉｔｃｈ ｄｅｒｉｖｅｄ ｃｏｋｅｓ）からなる群より選択されるいずれか一つまたはこれらのうち二種以上の混合物を負極活物質として含むことができる。
前記リチウム二次電池の５０サイクル後の容量維持率は、９０％以上であり得る。
【発明の効果】
【００１５】
本発明によるリチウム二次電池は、サイクル初期の容量維持率の減少が著しく改善され、高容量維持率に優れることが確認された。
【図面の簡単な説明】
【００１６】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】図１は、実施例１及び比較例１で製造された電池のサイクル回数による容量維持率を示したグラフである。
【発明を実施するための形態】
【００１７】
以下、添付された図面を参照して本発明の望ましい実施例を詳しく説明する。これに先立ち、本明細書及び請求範囲に使用された用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００１８】
本発明の正極は、Ｌｉ2ＮｉＯ2で表されるリチウムニッケル酸化物を含む。Ｌｉ2ＮｉＯ2は、初回充電時に１mol以上のリチウムを放出し、初回放電以降のサイクルでは、１mol以下のリチウムイオンを吸蔵及び放出することができる。したがって、Ｌｉ2ＮｉＯ2を正極に添加する場合、負極の不可逆性を補償する程度またはそれ以上のリチウムイオンを提供するため、初回サイクルにおける負極の大きな不可逆性を補償することができる。
【００１９】
Ｌｉ2ＮｉＯ2は、正極活物質中に１〜１０重量％の量で使用され得る。Ｌｉ2ＮｉＯ2の含量が上記の範囲である場合、電池を損傷させず、かつ充放電を行うことができ、また、電池のサイクル特性が低下しなくなる。より具体的には、リチウム二次電池の５０サイクル後の容量維持率は、９０％以上であり得る。Ｌｉ2ＮｉＯ2が上記の上限値より多く使用される場合には、Ｌｉ2ＮｉＯ2は初回充電後にＬｉＮｉＯ2に相変化して、安全性が低下するため望ましくない。一般に、ＬｉＮｉＯ2はＬｉＣｏＯ2より低い安定性を有する。
【００２０】
リチウムニッケル酸化物とともに使用できる正極活物質は、当業界で通常使用される正極活物質であれば、特にその種類は制限されない。正極活物質の非制限的な例としては、リチウム含有遷移金属酸化物、例えば、ＬｉxＣｏＯ2（０．５＜ｘ＜１．３）、ＬｉxＮｉＯ2（０．５＜ｘ＜１．３）、ＬｉxＭｎＯ2（０．５＜ｘ＜１．３）、ＬｉxＭｎ2Ｏ4（０．５＜ｘ＜１．３）、Ｌｉx（ＮｉaＣｏbＭｎc）Ｏ2（０．５＜ｘ＜１．３、０＜ａ＜１、０＜ｂ＜１、０＜ｃ＜１、ａ＋ｂ＋ｃ＝１）、ＬｉxＮｉ1-yＣｏyＯ2（０．５＜ｘ＜１．３、０＜ｙ＜１）、ＬｉxＣｏ1-yＭｎyＯ2（０．５＜ｘ＜１．３、０≦ｙ＜１）、ＬｉxＮｉ1-yＭｎyＯ2（０．５＜ｘ＜１．３、０≦ｙ＜１）、Ｌｉx（ＮｉaＣｏbＭｎc）Ｏ4（０．５＜ｘ＜１．３、０＜ａ＜２、０＜ｂ＜２、０＜ｃ＜２、ａ＋ｂ＋ｃ＝２）、ＬｉxＭｎ2-zＮｉzＯ4（０．５＜ｘ＜１．３、０＜ｚ＜２）、ＬｉxＭｎ2-zＣｏzＯ4（０．５＜ｘ＜１．３、０＜ｚ＜２）、ＬｉxＣｏＰＯ4（０．５＜ｘ＜１．３）、及びＬｉxＦｅＰＯ4（０．５＜ｘ＜１．３）からなる群より選択されるいずれか一つまたはこれらのうち二種以上の混合物が挙げられ、前記リチウム含有遷移金属酸化物は、アルミニウム（Ａｌ）などの金属や金属酸化物でコーティングされてもよい。また、前記リチウム含有遷移金属酸化物（ｏｘｉｄｅ）の外に、硫化物（ｓｕｌｆｉｄｅ）、セレン化物（ｓｅｌｅｎｉｄｅ）、及びハロゲン化物（ｈａｌｉｄｅ）などを使用することもできる。
【００２１】
本発明の負極は、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物である負極活物質を含む。
【００２２】
前記Ｓｉ、ＳｉＣ、ＳｉＯx（０＜ｘ＜２）、Ｓｎ、ＳｎＯ2、Ｓｂ、及びＧｅからなる群より選択された一種または二種以上の混合物は、当業界で通常使用される負極活物質とともに使用することができ、負極活物質中に１〜３０重量％の量で含まれ得る。
【００２３】
電池は、設計因子を考慮して製造され、このような設計因子には、正極と負極との間の電気化学的な均衡が含まれる。すなわち、高容量の正極と高容量の負極を選択して電池を設計しても、必ずしも高容量が得られる訳ではない。このような面で、高容量電池の製造のために、前記Ｓｉ、ＳｉＣ、ＳｉＯx（０＜ｘ＜２）、Ｓｎ、ＳｎＯ2、Ｓｂ、及びＧｅからなる群より選択された一種または二種以上の混合物を負極活物質中に１〜１５重量％の量で含むことが望ましい。前記上限値より多く使用される場合には、本発明によって正極活物質中にＬｉ2ＮｉＯ2が使用されても、リチウムイオンの不可逆性を補償できず、前記下限値より少なく使用される場合には、容量を増加させる効果が不十分になる。
【００２４】
当業界で通常使用される負極活物質の非制限的な例としては、リチウムイオンを吸蔵及び放出することができる炭素材、リチウム金属などを使用することができる。炭素材としては、低結晶性炭素及び高結晶性炭素などをすべて使用することができる。低結晶性炭素としては、軟質炭素及び硬質炭素が代表的であり、高結晶性炭素としては、天然黒鉛、キッシュ黒鉛、熱分解炭素、液晶ピッチ系炭素繊維、炭素微小球体、液晶ピッチ、及び石油または石炭系コークス（ｐｅｔｒｏｌｅｕｍ ｏｒ ｃｏａｌ ｔａｒ ｐｉｔｃｈ ｄｅｒｉｖｅｄ ｃｏｋｅｓ）などの高温焼成炭素が代表的である。
【００２５】
正極及び／または負極はバインダーを含み得、バインダーとしては、フッ化ビニリデン‐ヘキサフルオロプロピレンコポリマー（ＰＶＤＦ‐ｃｏ‐ＨＦＰ）、ポリフッ化ビニリデン（ｐｏｌｙｖｉｎｙｌｉｄｅｎｅ ｆｌｕｏｒｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）などの多様な種類のバインダー高分子を使用することができる。
【００２６】
上述した本発明のリチウム二次電池は、正極、負極、及び正極と負極との間に介在されたセパレータからなる電極構造体に非水電解液を注入してリチウム二次電池として製造される。電極構造体を成す正極、負極、及びセパレータとしては、リチウム二次電池の製造に通常使用されたものなどをすべて使用することができる。
【００２７】
また、セパレータとしては、従来セパレータとして使用された通常の多孔性高分子フィルム、例えばエチレン単独重合体、プロピレン単独重合体、エチレン／ブテン共重合体、エチレン／ヘキセン共重合体、及びエチレン／メタクリレート共重合体などのようなポリオレフィン系高分子から製造された多孔性高分子フィルムを単独でまたはこれらを積層して使用することができ、もしくは通常の多孔性不織布、例えば高融点のガラス繊維、ポリエチレンテレフタレート繊維などからなる不織布を使用することができるが、これらに限定されることはない。
【００２８】
本発明の非水電解液に電解質として含まれるリチウム塩は、リチウム二次電池用電解液に通常使用されるものなどが制限なく使用され得、例えば、前記リチウム塩の陰イオンは、Ｆ-、Ｃｌ-、Ｂｒ-、Ｉ-、ＮＯ3-、Ｎ（ＣＮ）2-、ＢＦ4-、ＣｌＯ4-、ＰＦ6-、（ＣＦ3）2ＰＦ4-、（ＣＦ3）3ＰＦ3-、（ＣＦ3）4ＰＦ2-、（ＣＦ3）5ＰＦ-、（ＣＦ3）6Ｐ-、ＣＦ3ＳＯ3-、ＣＦ3ＣＦ2ＳＯ3-、（ＣＦ3ＳＯ2）2Ｎ-、（ＦＳＯ2）2Ｎ-、ＣＦ3ＣＦ2（ＣＦ3）2ＣＯ-、（ＣＦ3ＳＯ2）2ＣＨ-、（ＳＦ5）3Ｃ-、（ＣＦ3ＳＯ2）3Ｃ-、ＣＦ3（ＣＦ2）7ＳＯ3-、ＣＦ3ＣＯ2-、ＣＨ3ＣＯ2-、ＳＣＮ-、及び（ＣＦ3ＣＦ2ＳＯ2）2Ｎ-からなる群より選択されたいずれか一つであり得る。
【００２９】
上述した本発明の非水電解液に含まれる有機溶媒としては、リチウム二次電池用電解液に通常使用されるものなどを制限なく使用することができ、例えばエーテル、エステル、アミド、線状カーボネート、環状カーボネートなどをそれぞれ単独でまたは二種以上を混合して使用することができる。
【００３０】
その中で、代表的には環状カーボネート、線状カーボネート、またはこれらの混合物であるカーボネート化合物を含むことができる。前記環状カーボネート化合物の具体的な例としては、エチレンカーボネート（ｅｔｈｙｌｅｎｅ ｃａｒｂｏｎａｔｅ、ＥＣ）、プロピレンカーボネート（ｐｒｏｐｙｌｅｎｅ ｃａｒｂｏｎａｔｅ、ＰＣ）、１，２‐ブチレンカーボネート（１，２‐ｂｕｔｙｌｅｎｅ ｃａｒｂｏｎａｔｅ）、２，３‐ブチレンカーボネート、１，２‐ペンチレンカーボネート（２‐ｐｅｎｔｙｌｅｎｅ ｃａｒｂｏｎａｔｅ）、２，３‐ペチレンカーボネート、ビニレンカーボネート（ｖｉｎｙｌｅｎｅ ｃａｒｂｏｎａｔｅ）及びこれらのハロゲン化物からなる群より選択されるいずれか一つまたはこれらのうち二種以上の混合物が挙げられる。また、前記線状カーボネート化合物の具体的な例としては、ジメチルカーボネート（ｄｉｍｅｔｈｙｌ ｃａｒｂｏｎａｔｅ、ＤＭＣ）、ジエチルカーボネート（ｄｉｅｔｈｙｌ ｃａｒｂｏｎａｔｅ、ＤＥＣ）、ジプロピルカーボネート（ｄｉｐｒｏｐｙｌ ｃａｒｂｏｎａｔｅ）、エチルメチルカーボネート（ｅｔｈｙｌ ｍｅｔｈｙｌ ｃａｒｂｏｎａｔｅ、ＥＭＣ）、メチルプロピルカーボネート（ｍｅｔｈｙｌ ｐｒｏｐｙｌ ｃａｒｂｏｎａｔｅ）及びエチルプロピルカーボネート（ｅｔｈｙｌ ｐｒｏｐｙｌ ｃａｒｂｏｎａｔｅ）からなる群より選択されるいずれか一つまたはこれらのうち二種以上の混合物などを代表的に使用することができるが、これらに限定されることはない。
【００３１】
特に、前記カーボネート系有機溶媒のうち環状カーボネートであるエチレンカーボネート及びプロピレンカーボネートは高粘度の有機溶媒であって、誘電率が高く、電解質内のリチウム塩をよく解離させるため、望ましく使用することができ、このような環状カーボネートに、ジメチルカーボネート及びジエチルカーボネートのような低粘度、低誘電率の線状カーボネートを適切な比率で混合して使用すれば、高い電気伝導率を有する電解液を作ることができ、より望ましく使用することができる。
【００３２】
また、前記有機溶媒のうちエーテルとしては、ジメチルエーテル（ｄｉｍｅｔｈｙｌ ｅｔｈｅｒ）、ジエチルエーテル（ｄｉｅｔｈｙｌ ｅｔｈｅｒ）、ジプロピルエーテル（ｄｉｐｒｏｐｙｌ ｅｔｈｅｒ）、メチルエチルエーテル（ｍｅｔｈｙｌ ｅｔｈｙｌ ｅｔｈｅｒ）、メチルプロピルエーテル（ｍｅｔｈｙｌ  ｐｒｏｐｙｌ ｅｔｈｅｒ）及びエチルプロピルエーテル（ｅｔｈｙｌ ｐｒｏｐｙｌ ｅｔｈｅｒ）からなる群より選択されるいずれか一つまたはこれらのうち二種以上の混合物を使用することができるが、これらに限定されることはない。
【００３３】
そして、前記有機溶媒のうちエステルとしては、メチルアセテート（ｍｅｔｈｙｌ ａｃｅｔａｔｅ）、エチルアセテート（ｅｔｈｙｌ ａｃｅｔａｔｅ）、プロピルアセテート（ｐｒｏｐｙｌ ａｃｅｔａｔｅ）、メチルプロピオネート（ｍｅｔｈｙｌ ｐｒｏｐｉｏｎａｔｅ）、エチルプロピオネート（ｅｔｈｙｌ  ｐｒｏｐｉｏｎａｔｅ）、γ‐ブチロラクトン（(‐ｂｕｔｙｒｏｌａｃｔｏｎｅ）、γ‐バレロラクトン（(‐ｖａｌｅｒｏｌａｃｔｏｎｅ）、γ‐カプロラクトン（(‐ｃａｐｒｏｌａｃｔｏｎｅ）、σ‐バレロラクトン（(‐ｖａｌｅｒｏｌａｃｔｏｎｅ）、及びε‐カプロラクトン（(‐ｃａｐｒｏｌａｃｔｏｎｅ）からなる群より選択されるいずれか一つまたはこれらのうち二種以上の混合物を使用することができるが、これらに限定されることはない。
本発明のリチウム二次電池の外形は特な制限されないが、缶を用いた円筒型、角形、パウチ型またはコイン型などが挙げられる。
【実施例】
【００３４】
以下、本発明を具体的な実施例を挙げて説明する。しかし、本発明による実施例は他の様々な形態に変形され得、本発明の範囲が後述する実施例によって限定されると解釈されてはならない。本発明の実施例は、当業界で通常の知識を持つ者に本発明をより完全に説明するために提供されるものである。
【００３５】
実施例１
ＡｌがドープされたＬｉＮｉＣｏＯ2（ＬｉＮｉ80Ｃｏ15Ａｌ5Ｏ2）とＬｉ2ＮｉＯ2とが、９５：５の重量比で混合された正極活物質を用意した。次いで、前記正極活物質、バインダーであるポリフッ化ビニリデン（ＰＶｄＦ）及び導電材であるカーボンを８：１：１の重量比で混合した後、Ｎ‐メチル‐２‐ピロリドン（Ｎ‐ｍｅｔｈｙｌ‐ｐｙｒｒｏｌｉｄｏｎｅ）に分散させて正極スラリーを製造し、前記スラリーをアルミニウム集電体にコーティングして乾燥し、圧延して正極を製造した。
【００３６】
また、グラファイト（ｇｒａｐｈｉｔｅ）とＳｉＯとが９：１の重量比で混合された負極活物質を用意した。次いで、前記負極活物質、スチレンブタジエンゴム（ｓｔｙｒｅｎｅ ｂｕｔａｄｉｅｎｅ ｒｕｂｂｅｒ、ＳＢＲ）、カルボキシメチルセルロース（ｃａｒｂｏｘｙ ｍｅｔｈｙｌ ｃｅｌｌｕｌｏｓｅ、ＣＭＣ）を９０：５：５の重量比で混合した後、水に分散させて負極スラリーを製造し、前記スラリーを銅集電体にコーティングして乾燥し、圧延して負極を製造した。
エチレンカーボネート：エチルメチルカーボネート＝１：２（体積比）の組成を有する１ＭのＬｉＰＦ6溶液を電解液として使用した。
その後、前記製造された正極、負極及びＰＥ分離膜をもって通常の方法でコイン型電池を製作した後、前記電解液を注入して電池の製造を完了した。
【００３７】
比較例１
Ｌｉ2ＮｉＯ2を使用していないことを除き、実施例１と同じ方式でリチウム二次電池を製造した。
【００３８】
試験例：サイクル回数毎の容量維持率の測定
実施例１及び比較例１で製造されたコイン型電池を０．５Ｃで充電及び１Ｃで放電する条件で充放電サイクル試験を行い、その結果を図１に示した。
図１に示されたように、実施例１のリチウム二次電池は、サイクルが続く間、比較例１に比べてサイクル初期の容量維持率の減少が著しく改善された。
【図１】
2015536541.tif 000003
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
リチウム二次電池であって、
正極と、負極と、及び分離膜とを備えてなり、
正極活物質が、Ｌｉ2ＮｉＯ2化合物を含んでなり、
負極活物質が、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物を含むことを特徴とする、リチウム二次電池。
【請求項２】
前記Ｌｉ2ＮｉＯ2化合物が、前記正極活物質中において、１〜１０重量％の量で含まれることを特徴とする、請求項１に記載のリチウム二次電池。
【請求項３】
前記Ｓｉ、ＳｉＣ、ＳｉＯx（０＜ｘ＜２）、Ｓｎ、ＳｎＯ2、Ｓｂ及、びＧｅからなる群より選択された一種または二種以上の混合物が、前記負極活物質中において、１〜３０重量％の量で含まれることを特徴とする、請求項１又は２に記載のリチウム二次電池。
【請求項４】
前記正極活物質が、Ｌｉ2ＮｉＯ2の外に、ＬｉxＣｏＯ2（０．５＜ｘ＜１．３）、ＬｉxＮｉＯ2（０．５＜ｘ＜１．３）、ＬｉxＭｎＯ2（０．５＜ｘ＜１．３）、ＬｉxＭｎ2Ｏ4（０．５＜ｘ＜１．３）、Ｌｉx（ＮｉaＣｏbＭｎc）Ｏ2（０．５＜ｘ＜１．３、０＜ａ＜１、０＜ｂ＜１、０＜ｃ＜１、ａ＋ｂ＋ｃ＝１）、ＬｉxＮｉ1-yＣｏyＯ2（０．５＜ｘ＜１．３、０＜ｙ＜１）、ＬｉxＣｏ1-yＭｎyＯ2（０．５＜ｘ＜１．３、０≦ｙ＜１）、ＬｉxＮｉ1-yＭｎyＯ2（０．５＜ｘ＜１．３、０≦ｙ＜１）、Ｌｉx（ＮｉaＣｏbＭｎc）Ｏ4（０．５＜ｘ＜１．３、０＜ａ＜２、０＜ｂ＜２、０＜ｃ＜２、ａ＋ｂ＋ｃ＝２）、ＬｉxＭｎ2-zＮｉzＯ4（０．５＜ｘ＜１．３、０＜ｚ＜２）、ＬｉxＭｎ2-zＣｏzＯ4（０．５＜ｘ＜１．３、０＜ｚ＜２）、ＬｉxＣｏＰＯ4（０．５＜ｘ＜１．３）、及びＬｉxＦｅＰＯ4（０．５＜ｘ＜１．３）からなる群より選択される何れか一種又は二種以上の混合物を含むことを特徴とする、請求項１〜３の何れか一項に記載のリチウム二次電池。
【請求項５】
前記負極活物質が、Ｓｉ、ＳｉＣ、ＳｉＯx（０＜ｘ＜２）、Ｓｎ、ＳｎＯ2、Ｓｂ、及びＧｅからなる群より選択された一種または二種以上の混合物の外に、軟質炭素、硬質炭素、天然黒鉛、キッシュ黒鉛、熱分解炭素、液晶ピッチ系炭素繊維、炭素微小球体、液晶ピッチ、石油系コークス及び石炭系コークスからなる群より選択される何れか一種または二種以上の混合物を含むことを特徴とする、請求項１〜４の何れか一項に記載のリチウム二次電池。
【請求項６】
５０サイクル後の容量維持率が、９０％以上であることを特徴とする、請求項１〜５の何れか一項に記載のリチウム二次電池。
【国際調査報告】
2015536541.tif 000004
2015536541.tif 000005
2015536541.tif 000006
2015536541.tif 000007